FR 2946976 A1 20101224 FR 1054946 A 20100622 Verre spatial contenant du plomb, ses production et utilisation La présente invention concerne un verre contenant du plomb à utiliser dans l'espace, ci-après désigné par verre spatial. Un procédé de production d'un tel verre ainsi que son utilisation sont en outre présentés. La présente invention concerne des verres optiques développés spécifiquement ayant des indices de réfraction accrus compris entre nd = 1,52 à 1,65 pour la conception d'une optique d'imagerie compacte et légère avec des lentilles de différents types de verre pour une utilisation dans différents objets volants dans l'espace. Le poids total faible de l'optique est déterminant, ce qui peut être réalisé plus facilement avec une optique à lentille qu'avec une optique à miroir. Les optiques à miroir sont utilisées lorsque les propriétés d'imagerie de l'optique en dessous de 350 nm dans la gamme UV sont recherchées pour des raisons de transmittance. Avec l'utilisation de l'optique dans des logements en métaux sur différents objets volants, elles sont soumises au rayonnement de l'espace qui dépend de l'orbite et de la période ainsi que du moment de la mission spatiale, et donc, en plus de la transmittance, elles doivent satisfaire des exigences supplémentaires. En particulier, elles doivent avoir une transmittance des UV dans la gamme comprise entre 300 et 800 nm qui soit aussi élevée que possible, une stabilité de transmittance au cours des années qui soit aussi élevée que possible et presque aucun signal de vieillissement des matériaux, ce qui limiterait le champ d'application de l'optique par compactage, formation de voile ou de film. Les verres spatiaux doivent satisfaire des exigences particulières. Le rayonnement dans l'espace dans la gamme de l'orbite basse comprise entre 500 et 1 000 km autour de la Terre se compose généralement d'électrons et de protons et du rayonnement gamma résultant qui est engendré lorsqu'ils frappent la matière. Lorsque des systèmes optiques servant à surveiller l'espace et à surveiller et mesurer la surface de la Terre sont soumis à ce champ de rayonnement pendant une exposition au cours de plusieurs années, le rayonnement gamma tout particulièrement avec des doses de rayonnement de quelques 1 000 rd (1 Gy = 100 rd) comme le rayonnement secondaire du rayonnement de particules par collision sur les logements en métaux de l'optique interagira avec le système de verre. Les matériaux qui sont utilisés dans la technologie aéronautique doivent remplir les exigences dans cet environnement spécial. Dans les orbites en espace autour de la Terre, les matériaux sont soumis à l'apesanteur, des températures extrêmes, des fluctuations de température, le vide, des micrométéorites, un rayonnement de particules provenant de la haute atmosphère et un rayonnement électromagnétique de haute énergie. Le gaz le plus important dans la matière interplanétaire est l'hydrogène neutre qui est à l'origine partiellement ionisé sous forme de protons provenant des zones internes du système planétaire. De plus, des électrons libres ayant une fréquence d'environ 5 cm-3 à la distance Terre-Soleil (1,5 x 1011 m) sont présents. L'environnement de la Terre en termes de rayonnement comprend ces particules chargées conjointement avec les particules lourdes de haute énergie et les photons du spectre électromagnétique entier. Lorsqu'une optique est utilisée à l'extérieur de l'engin spatial, alors tous les types mentionnés de rayonnement peuvent affecter directement le système optique avec des conséquences négatives. Lorsque ce rayonnement primaire, par exemple, affecte le logement de la caméra de l'optique, alors un rayonnement gamma de gamme de service élevée est produit dans les matériaux optiques avec une formation de centre de couleurs et une perte de transmittance croissante connues. En raison de l'interférence de la poussée sans réchauffe avec l'optique dans la phase de départ des objets volants pendant les missions spatiales, la géométrie des lentilles individuelles de l'optique est limitée à des diamètres d'environ 150 mm et à des épaisseurs maximales d'environ 50 mm. Pour la conception d'une optique pour l'espace, sont grossièrement disponibles deux classes de matériaux de verre optique avec une grande variété de positions optiques (indice de réfraction/dispersion) et une sélection fortement limitée de verres de radioprotection stabilisés par Cer. Dans les verres de radioprotection stabilisés par Cer, l'ion Ce3+/Ce4+ qui est incorporé dans le verre empêche une décoloration par exposition au rayonnement, car il peut agir à la fois comme désactiveur d'électrons (Ce4+) et donneur d'électrons (Ce3+). Les verres de radioprotection stabilisés par Cer ne peuvent pas être utilisés comme verres optiques en raison de leurs propriétés de transmittance défavorables. Les deux espèces de verre ne sont pas appropriées pour une optique stable avec transmittance des UV pour des missions spatiales, notamment car les verres optiques non résistants au rayonnement présentent des propriétés de vieillissement dans la gamme UV-visible comprise entre 300 et 800 nm dans le champ de rayonnement de l'espace et les propriétés d'imagerie de l'optique sont négativement modifiées pendant le temps de la mission par une décoloration constamment croissante, ce qui peut compromettre les objectifs de la mission. Le second groupe de matériaux est résistant au rayonnement, mais leur transmittance est déjà limitée par la forte auto-absorption du stabilisateur CeO2. Cela s'applique déjà à des verres au faible taux de dopage de 1 % en poids avec des cations aisément polarisants. A présent, une haute transmittance dans la gamme UV-visible est nécessaire pour une utilisation afin que seul le matériau non résistant au rayonnement puisse être utilisé comme composant. Dans ce cas, l'optique doit être protégée structurellement contre le rayonnement par un blindage ciblé, ce qui signifie volume additionnel dans l'engin spatial et masse additionnelle pour la mission. Ces mesures signifient des coûts considérablement plus élevés de la mission spatiale. Par conséquent, un objectif de la présente invention consiste à proposer des verres optiques qui sont résistants au rayonnement et qui ont également une haute transmittance dans la gamme comprise entre 300 et 800 nm. L'objectif de la présente invention est notamment la fourniture de verres spatiaux hautement réfractifs avec une haute transmittance des UV et dans le même temps, une haute résistance au rayonnement sur au moins 5 à 10 ans, en particulier pour le champ de rayonnement typique de l'espace constitué de rayons X, d'un rayonnement d'électrons et de protons avec des doses totales de 1 000 Gy ainsi que pour le rayonnement UV et visible. L'altération des propriétés optiques des matériaux de lentille ayant une épaisseur de 10 mm ne devrait dans ce cas pas dépasser une perte de transmittance maximale de 10 % dans la gamme spectrale proche UV de 400 à 450 nm. Cet objectif est résolu par l'objet des revendications du brevet. L'objectif est en particulier résolu par un verre spatial comprenant les composants suivants en pourcentage en poids : SiO2 12 à 45 B203 0 à 4 Al203 0 à 4 TiO2 0 à 5 PbO 50 à 82 Na20 0 à 4 K20 0 à 8. Pour assurer la résistance au rayonnement selon la présente invention, sont inclus au moins trois agents dopants choisis dans le groupe consistant en Ce02r Mo03r Bi203, W03, AgO, Sn02, Sb203 et As203. La somme de ces agents dopants représente au moins 0,1 pour cent en poids du verre spatial. On a montré que l'incorporation des agents dopants mentionnés dans une variété de combinaisons possibles conduit à l'effet souhaité selon la présente invention. Lorsque la teneur est inférieure à 0,1 pour cent en poids, cet effet ne peut pas être observé. Quand il est mentionné dans cette description � % � et 20 � pour cent �, alors il faut comprendre � pour cent en poids � en cas de doute. Le verre spatial contient de préférence du TiO2. Une explication en est que le dioxyde de titane améliore 6 sensiblement la résistance aux UV du verre. Mais il faut considérer que le TiO2 peut détériorer les propriétés de transmittance d'un verre optique, en particulier à la frontière UV, par absorption. Par conséquent, la teneur en TiO2 dans le verre spatial est de préférence d'au plus 1 pour cent en poids. Dans le procédé de production, la matière fondue de verre est de préférence soumise à un procédé d'affinage dans lequel le choix de l'agent d'affinage est adapté à la composition de verre. Les agents d'affinage sont de préférence choisis parmi Sb2O3r As2O3, CeO2, SnO2, F, Cl et les sulfates, qui sont utilisés dans une proportion en poids allant de préférence jusqu'à 1 pour cent. Lorsque le verre spatial ne contient pas de CeO2r alors les agents d'affinage sont de préférence choisis parmi Sb2O3r As2O3, F, Cl et les sulfates, qui sont utilisés dans une proportion en poids allant de préférence jusqu'à 0,5 %. Lorsque le verre spatial comprend du CeO2r alors de préférence CeO2, SnO2, F, Cl ou des sulfates sont utilisés comme agents d'affinage, qui sont utilisés dans une proportion en poids allant de préférence jusqu'à 1 % Le procédé d'affinage peut de préférence être également supporté par l'addition de petites quantités de Sb2O3 et/ou As2O3 dans des proportions en poids inférieures à 0,2 pour cent en poids. Lorsque les dispositions préférables susmentionnées de procédés d'affinage sont remplies, alors la production d'un est favorisée. Dans verre spatial de haute qualité des modes de réalisation préférables du verre spatial, des composés nitrate sont utilisés comme agents d'affinage additionnels. Ils favorisent en particulier le procédé d'affinage, lorsque seulement de petites quantités d'agents d'affinage classiques peuvent être utilisées. Avantageusement, ils ne compromettent pas les propriétés de transmittance des verres. Le verre spatial comprend de préférence au moins 25 % en poids de SiO2. Le SiO2 est un excellent agent vitrifiant, dans la mesure où une bonne stabilité est un critère important. Par conséquent, des modes de réalisation préférables comprennent encore au moins 29 % en poids de SiO2. Mais la teneur en SiO2 ne doit pas être choisie dans le but d'être trop élevée, car sinon on ne peut pas obtenir d'indice de réfraction approprié pour des utilisations optiques. Par conséquent, le verre spatial doit contenir des quantités de SiO2 de préférence d'au plus 43 % en poids, de manière davantage préférée d'au plus 42 % en poids. Le verre spatial comprend de préférence au plus 4 % en poids de B203. Ce composant est utilisé comme fondant et formateur de réseau dans le verre. Contrairement au SiO2, il n'est contenu qu'en faibles quantités, car il n'est pas approprié pour l'ajustement des propriétés optiques souhaitées conjointement avec une haute résistance. Par conséquent, les modes de réalisation préférables sont également dépourvus de B203. La même chose s'applique à l'oxyde d'aluminium qui est de préférence compris dans une quantité d'au plus 2 % en poids de Al203. Les modes de réalisation préférables sont dépourvus de Al203. Une teneur en ZrO2 qui est trop élevée augmenterait la viscosité du verre spatial et compromettrait ainsi son aptitude au façonnage. Par conséquent, les modes de réalisation préférables sont également dépourvus de ZrO2. La même chose s'applique au ZnO et au CaO. Des modes de réalisation préférables sont dépourvus de ZnO et/ou CaO. Le verre spatial comprend de préférence au plus 75 % en poids de PbO. Ce composant est le composant essentiel du verre spatial qui permet d'atteindre les indices de réfraction et dispersions requis. Par conséquent, une haute proportion du verre est composée de PbO, cependant cette proportion ne doit pas être trop élevée, car sinon, la stabilité du verre pourrait être influencée négativement. Dans des modes de réalisation préférables, les verres spatiaux selon la présente invention comprennent au plus 70 % en poids de PbO. Le PbO et le SiO2 sont responsables des propriétés générales du verre, c'est-à-dire la position optique et la résistance, si bien que la somme de ces composants est de préférence dans une gamme d'au plus 85 à 99 % en poids. Sinon, il se pourrait, en fonction des autres composants, que les propriétés préférables ne soient pas atteintes. De préférence, cette somme est d'au plus 90 à 99 % en poids, de préférence au plus 91 à 98 % en poids de SiO2 et PbO. L'ajustement de la composition correcte du verre peut être conduit dans des modes de réalisation préférables de façon très facile, lorsqu'un rapport en masse des proportions entre SiO2 et PbO inférieur à 1 est réalisé. De manière davantage préférable, ce rapport en masse des proportions entre SiO2 et PbO devrait être inférieur à 0,85, et de manière préférée entre toutes inférieur à 0,65. Si ce rapport en masse est trop élevé, alors l'indice de réfraction souhaité ne peut souvent pas être atteint. Le verre spatial comprend de préférence au total au plus 0 à 10 % en poids d'oxydes de métaux alcalins. Dans des modes de réalisation davantage préférables, cette somme est d'au plus 0 à 8, de manière davantage préférée de 0 à 4 % en poids. Les oxydes de métaux alcalins abaissent la température de fusion du verre si bien qu'ils sont de préférence contenus dans le verre spatial. Mais si cette teneur est choisie de manière à être trop élevée, alors on obtient un verre dont les stabilité et viscosité sont trop faibles. De préférence, le verre spatial selon la présente invention comprend à la fois du Na2O et du K20. Ainsi, Les valeurs suivantes seront de préférence considérées. Le verre spatial devrait comprendre au plus 2 % en poids de Na2O, de manière davantage préférée au plus 15 1 % en poids de Na2O. Le verre spatial devrait comprendre au plus 7 % en poids de K20, de manière davantage préférée au plus 2 % en poids de K20. Des oxydes de métaux alcalino-terreux sont destinés à 20 l'ajustement du profil viscosité-température du verre. Mais s'ils sont utilisés en des proportions trop élevées, alors la viscosité du verre est trop faible, de sorte que les modes de réalisation préférables ne comprennent pas d'oxydes de métaux alcalino-terreux. 25 La stabilité au rayonnement à long terme souhaitée des verres spatiaux selon la présente invention ne peut être atteinte que si des agents dopants appropriés sont ajoutés. Des modes de réalisation préférables comprennent un ou plusieurs agents dopants du groupe 30 consistant en Ce02r As203, Sb203 et Sn02. De préférence, leur quantité totale dans le verre spatial est inférieure à 0,15 % en poids. De manière davantage préférée, leur quantité totale dans le verre spatial est d'au plus 0,6 % en poids et de manière préférée entre toutes d'au plus 0,5 % en poids. Les limites supérieures individuelles de la teneur en % en poids des agents dopants mentionnés sont de préférence les suivantes : Ce02 1 As203 0,02 Sb203 0,3 Sn02 0,35. De manière davantage préférée, les limites supérieures sont : Ce02 0,5 As203 0,01 Sb203 0,25 Sn02 0, 3. De manière préférée entre toutes, ces limites 20 supérieures sont : Ce02 0, 25 As203 0, 01 Sb203 0,2 Sn02 0,2. Les inventeurs ont formulé l'hypothèse selon laquelle ces agents dopants réduisent les procédés redox induits par rayonnement dans les verres et améliorent ainsi la stabilité à long terme dans l'environnement agressif de l'espace. Mais une proportion qui est trop élevée influencerait négativement les propriétés de transmittance du verre. Les verres spatiaux préférables contiennent en outre un ou plusieurs agents dopants du groupe consistant en CuO et Ag2O dans une quantité totale d'au moins 0,001 % en poids. De manière davantage préférée, leur quantité totale dans le verre spatial est d'au plus 0,4 % en poids et de manière préférée entre toutes d'au plus 0,3 % en poids. Les limites supérieures individuelles de la teneur en % 20 en poids des agents dopants mentionnés sont de préférence les suivantes : CuO 0,002 Ag2O 0,2. 12 De manière davantage préférée, ces limites supérieures Les proportions de ces agents dopants ne devraient pas être trop élevées, car sinon, elles influenceraient négativement la transmittance. L'avantage de ces agents dopants est que d'une part, ils absorbent la lumière, mais d'autre part, ils peuvent spontanément réparer les centres de défaut engendrés de sorte qu'aucune influence négative sur la transmittance ne peut être observée. Les verres spatiaux préférables contiennent en outre un ou plusieurs agents dopants choisis dans le groupe consistant en Mo03r Bi203 et W03 dans une quantité totale d'au moins 0,1 % en poids. De manière davantage préférée, leur quantité totale dans le verre spatial est d'au plus 1,0 % en poids et de manière préférée entre toutes d'au plus 0,6 % en poids. Les limites supérieures individuelles de la teneur en % en poids des agents dopants mentionnés sont de préférence les suivantes : Mo03 0,5 Bi203 0,5 W03 0 , 5 . De manière davantage préférée, ces limites supérieures sont : Mo03 0,3 Bi203 0,3 5 W03 0, 3. De manière préférée entre toutes, ces limites supérieures sont : Mo03 0,2 Bi203 0,2 10 W03 0,2. Ces trois agents dopants se caractérisent par une bonne polarisabilité. Les inventeurs ont émis l'hypothèse selon laquelle cette propriété conduit à l'effet suivant : le rayonnement incident est capturé par ces 15 oxydes et délivré au réseau sous forme de vibrations (relaxation sans rayonnement) sans produire des défauts dans le verre. Des quantités trop élevées de ces composants conduisent à une perte de transmittance. Les verres spatiaux selon la présente invention sont de 20 préférence dépourvus d'ions colorants, car ils compromettent la transmittance. Cela est particulièrement vrai pour les composés du fer, du nickel et du cobalt. Les verres spatiaux selon la présente invention sont conçus pour une utilisation dans l'espace. Avantageusement, ils peuvent être utilisés dans des optiques de lentille. Un mode de réalisation préférable selon la présente invention concerne un verre spatial comprenant les composants suivant en % en poids : SiO2 12 à 45 B2O3 0 à 4 Al2O3 0 à 2 TiO2 0 à 5 PbO 50 à 82 Na2O 0 à 4 K2O 0 à 8 CeO2 0 à o, l Sb2O3 0 à 1, où la somme des proportions des composants Sb2O3r As2O3, CuO, Ag2O, Bi2O3, WO3 et SnO2 est de 0,1 à 2 % en poids, la somme des proportions des composants CeO2r MoO3, Bi2O3r WO3, AgO, SnO2, Sb2O3 et As2O3 est de 0,1 à 2 % en poids et la teneur en Bi2O3r WO3 et MoO3 au total est supérieure à 1 000 ppm. Les verres spatiaux décrits ici sont remarquablement appropriés pour la construction de systèmes optiques pour une utilisation dans l'espace. Selon la présente invention, il est donc proposé l'utilisation des verres spatiaux décrits ci-dessus comme composants dans les systèmes optiques dans l'espace. Selon la présente invention, il est préférable que le verre spatial selon la présente invention consiste en au moins 95 % en poids des composants SiO2, B203, Al203, PbO, Na2O, K20, Ce02r Sb203, As203, CuO, Ag2O, Bi203, W03, Sn02r Mo03 et TiO2. Dans des modes de réalisation spécialement préférables, le verre selon la présente invention consiste en 98 % en poids des composants mentionnés. Ainsi, il est garanti que le verre selon la présente invention a des propriétés requises pour une utilisation dans l'espace. Des modes de réalisation préférables des verres selon la présente invention sont généralement dépourvus de composants qui ne sont pas mentionnés ici. � Généralement dépourvus de � signifie dans ce cas que les composants, dont les verres sont généralement dépourvus, sont présents dans les verres uniquement sous forme d'impuretés et non sous forme de composants ajoutés délibérément et/ou orientés cible. La présente invention concerne en outre un procédé de production des verres spatiaux décrits ci-dessus. Le procédé comprend les étapes suivantes consistant à : • mélanger les composants de verre, 16 • faire fondre le mélange à des températures allant de 1 050 à 1 200 °C et • affiner la matière fondue à des températures de 1 230 à 1 350 °C. La production des verres est de préférence conduite dans un creuset en quartz, car les autres creusets conduiront à des impuretés dans le verre. Exemples BG1 BG2 BG3 BG4 BG5 BG6 BG7 BG8 SiO2 41,19 34,3 31,74 30,45 29,55 27,15 24,2 14,95 B2O3 0 0 0 0 0 0 0 3,1 Al2O3 0 0 1,8 0 2,7 0 0 0 TiO2 0 4 3,8 0,1 3,7 0,1 0,1 0,2 PbO 50,7 57,15 60,45 66,3 63,2 70,8 73,9 80,45 Na2O 1,15 1,6 1 0,7 0,5 0,5 0,34 0 K2O 6,4 1,9 0,9 1,9 0 1 0,6 0,5 SiO2 + 91,89 91,45 92,19 96,75 92,75 97,95 98,1 95,4 PbO SiO2/PbO 0,81 0,60 0,53 0,46 0,47 0,38 0,33 0,19 Somme 7,55 3,5 1,9 2,6 0,5 1,5 0,94 0,5 (alcali) CeO2 0 0,2 0 0 0,2 0,05 0,01 0 As2O3 0,01 0 0,01 0 0 0 0 0 Sb2O3 0,2 0,1 0,2 0,3 0,05 0,05 0 0,25 SnO2 0 0,15 0 0 0 0,2 0,3 0,1 Somme 0,21 0,45 0,21 0,3 0,25 0,3 0,31 0,35 CuO 0,001 0 0,001 0,002 0 0 0 0,001 Ag2O 0 0,1 0 0,1 0,1 0,05 0 0 Somme 0,001 0,25 0,001 0,102 0,1 0,25 0,3 0,101 MoO3 0 0,2 0 0,3 0 0,15 0,3 0 Bi2O3 0,2 0,1 0,1 0,05 0 0 0,1 0,3 WO3 0,15 0,2 0 0,1 0 0 0,15 0,15 Somme 0,35 0,5 0,1 0,45 0 0,15 0,55 0,45 nd 1,647 1,741 1,762 1,755 1,785 1,805 1,846 1,952 nh 1,682 1,791 1,815 1,805 1,842 1,864 1,913 2,043 (404 nm) 1*400 nmv 86,7 64,7 51,1 79,1 44,9 79,0 68,7 28,8 1*450 nmv 87,7 73,4 69,3 83,2 56,8 82,3 76,2 63,9 1*400 nmn 82,2 61,3 48,4 75,2 42,1 76,1 65,2 25,1 1*450 nmn 83,1 69,9 65,2 79,4 53,5 79,8 72,0 59,7 *transmittance pour une épaisseur de 10 mm de l'échantillon ; indice v : avant irradiation ; indice n : après irradiation5 Pour comparaison, on a conduit beaucoup d'expériences. On a déterminé qu'après irradiation avec une dose de 1,5 krd (rayonnement de rayons X 40 kV sur 10 heures), la diminution de transmittance était de l'ordre d'environ 5 %, tandis que dans le cas de verres sans dopage, la diminution de transmittance était d'environ 15 %. REVENDICATIONS1. Verre spatial, comprenant les composants suivants en % en poids . SiO2 12 à 45 B203 0 à 4 Al203 0 à 4 TiO2 0 à 5 PbO 50 à 82 Na2O 0 à 4 K20 0 à 8, où le verre comprend au moins trois agents dopants choisis dans le groupe consistant en Ce02r Mo03r Bi203, W03, AgO, Sn02, Sb203 et As203, et où ces agents dopants représentent au total au moins 0,1 % en poids du verre spatial. 2. Verre spatial selon la revendication 1, dans lequel le verre comprend au moins quatre agents dopants choisis dans le groupe consistant en Ce02r Mo03r Bi203, W03, AgO, Sn02, Sb203 et As203. 3. Verre spatial selon la revendication 1, dans lequel le verre comprend au moins cinq agentsdopants choisis dans le groupe consistant en CeO2r MoO3r Bi2O3, WO3, AgO, SnO2, Sb2O3 et As2O3. 4. Verre spatial selon une ou plusieurs des revendications précédentes, dans lequel la teneur 5 en TiO2 ne dépasse pas un % en poids. 5. Verre spatial selon une ou plusieurs des revendications précédentes, dans lequel ledit verre comprend au moins 25 % en poids de SiO2. 6. Verre spatial selon une ou plusieurs des 10 revendications précédentes, dans lequel ledit verre comprend au plus 43 % en poids de SiO2. 7. Verre spatial selon une ou plusieurs des revendications précédentes, dans lequel ledit verre comprend au plus 2 % en poids de Al2O3. 15 8. Verre spatial selon une ou plusieurs des revendications précédentes, dans lequel ledit verre comprend au plus 75 % en poids de PbO. 9. Verre spatial selon une ou plusieurs des revendications précédentes, dans lequel ledit 20 verre comprend au moins 50,5 % en poids de PbO. 10. Verre spatial selon une ou plusieurs des revendications précédentes, dans lequel ledit verre comprend au plus 2 % en poids de Na2O. 11. Verre spatial selon une ou plusieurs des 25 revendications précédentes, dans lequel leditverre comprend au plus 7 % en poids de K2O. 12. Verre spatial selon une ou plusieurs des revendications précédentes, dans lequel ledit verre comprend au total au plus 85 à 99 % en poids de SiO2 et PbO. 13. Verre spatial selon une ou plusieurs des revendications précédentes, dans lequel ledit verre a un rapport en masse des proportions entre SiO2 et PbO inférieur à 1. 14. Verre spatial selon une ou plusieurs des revendications précédentes, dans lequel ledit verre comprend au total au plus 0 à 10 % en poids d'oxydes de métaux alcalins. 15. Verre spatial selon une ou plusieurs des revendications précédentes, dans lequel ledit verre comprend un ou plusieurs agents dopants du groupe consistant en CeO2r As2O3, Sb2O3 et SnO2 dans une quantité totale d'au moins 0,15 % en poids. 16. Verre spatial selon une ou plusieurs des revendications précédentes, dans lequel les agents dopants suivants sont ajoutés dans des proportions en % en poids qui ne sont pas supérieures aux valeurs données ci-dessous : CeO2 1 As2O3 0,02Sb203 0, 3 Sn02 0, 35. 17. Verre spatial selon une ou plusieurs des revendications précédentes, dans lequel ledit verre comprend un ou plusieurs agents dopants du groupe consistant en CuO et Ag2O dans une quantité totale d'au moins 0,001 % en poids. 18. Verre spatial selon une ou plusieurs des revendications précédentes, dans lequel les agents dopants suivants sont ajoutés dans des proportions en % en poids qui ne sont pas supérieures aux valeurs données ci-dessous : CuO 0,002 Ag2O 0,2. 19. Verre spatial selon une ou plusieurs des revendications précédentes, dans lequel ledit verre comprend un ou plusieurs agents dopants du groupe consistant en Mo03r Bi203 et W03 dans une quantité totale d'au moins 0,1 % en poids. 20. Verre spatial selon une ou plusieurs des revendications précédentes, dans lequel les agents dopants suivants sont ajoutés dans des proportions en % en poids qui ne sont pas supérieures aux valeurs données ci-dessous : 2325. Utilisation du verre spatial selon l'une des revendications 1 à 19, comme composants dans des systèmes optiques dans l'espace. 22. Procédé de production d'un verre selon l'une des revendications 1 à 19, comprenant les étapes consistant à : a. mélanger les composants mentionnés et 24 b. faire fondre le mélange ainsi obtenu.